(57)【要約】【課題】  セメントスラリー又はセメントミルクに少量添加することにより、ブリーディングの防止、強度の増大、クラックの発生防止等のセメントの改質効果を図ることが可能であると共に、製造コストも安価で環境に優しく安全性の高い改質剤とする。【解決手段】  焼成珪藻土を主原料としたセメント改質剤１とし、このセメント改質剤１を水溶性の紙袋２内に封入する。【選択図】  図１
2005170730.tif 000002
【特許請求の範囲】
【請求項１】
焼成珪藻土を主原料とすることを特徴とするセメント改質剤。
【請求項２】
トルマリン鉱石粉末を混入したことを特徴とする請求項１記載のセメント改質剤。
【請求項３】
請求項１又は２記載のセメント改質剤を水溶性の袋に封入して成ることを特徴とするセメント改質剤。
【発明の詳細な説明】
【技術分野】
【０００１】
本発明は、セメント改質剤に関するものである。
【背景技術】
【０００２】
従来、セメントスラリー又はセメントミルクのブリーディングの防止、コンクリートの性能向上（ワーカビリティー）、強度の増大、クラックの発生防止等の効果を図るために、特開平１０ー２５９０４４に示されるように、サイズ剤を付着した繊維から成るセメント改質剤が提案されている。
このセメント改質剤では、繊維同士がこすれあった時に静電気が発生し、繊維が帯電する。帯電すると繊維同士が静電力によって互いに引き合って寄り集まり、セメントスラリー又はセメントミルク中に繊維が分散せずに偏ってしまい、前記各効果が十分に発揮されないという問題が生じると共に、繊維が偏るとその部分におけるセメントスラリー又はセメントミルクの硬化物の強度が低下するという問題が生じる。
【０００３】
そこで、特開２００１ー２８７９７５にセメントスラリー又はセメントミルク中に繊維を満遍なく分散させるため、帯電防止剤又は繊維間の摩擦を低減させる減摩剤の少なくとも一方を含んだ繊維長１．０ｍｍ以下の合成繊維からなるセメント改質剤が提案されている。しかし、これらのセメント改質剤は素材である繊維の腐触からコンクリートの劣化が生じる等の問題点を有している。
【特許文献１】特開平１０ー２５９０４４
【特許文献２】特開２００１ー２８７９７５
【発明の開示】
【発明が解決しようとする課題】
【０００４】
上記点より、本発明はセメントスラリー又はセメントミルクに少量添加することにより、ブリーディングの防止、強度の増大、クラックの発生防止等のセメントの改質効果を図ることが可能であると共に、製造コストも安価で環境に優しく安全性の高いセメント改質剤を提供しようとするものである。
【課題を解決するための手段】
【０００５】
上記課題を解決するため、請求項１記載の本発明セメント改質剤は、焼成珪藻土を主原料とすることを特徴とするものである。
【０００６】
これにより、焼成珪藻土は水分吸収率が高く、この焼成珪藻土の微粉粒をセメントスラリー又はセメントミルクに少量添加することにより、セメント内の水分子が微粒化し、セメント内への浸透を速やかにするためブリーディングが防止され、又その硬化物の強度が増大し、クラックの発生も防止される。
【０００７】
次に、請求項２記載の本発明セメント改質剤は、請求項１記載のセメント改質剤において、トルマリン鉱石粉末を混入したことを特徴とするものである。
【０００８】
これにより、トルマリン鉱石粉末の混入のため発生するマイナスイオンによる水の微粒化の作用を助長し、又ＰＨ調整機能も有する。コンクリートの肌面も良好となる。
【０００９】
次に、請求項３記載の本発明セメント改質剤は、請求項１又は２記載のセメント改質剤を水溶性の袋に封入して成ることを特徴とするものである。
【００１０】
これにより、セメント改質剤はセメントスラリー又はセメントミルクに撹拌時に、添加する時に袋を破らずに投入すれば、水溶性の袋は溶け、袋内のセメント改質剤は混合撹拌される。このため粉塵の発生がない。
【発明の効果】
【００１１】
本発明に係るセメント改質剤によれば、セメントスラリー又はセメントミルクに少量添加するだけでセメント内の水分子が微粒化し、水の浸透を速やかに行うためセメントスラリーやセメントミルクのブリーディングの防止効果、その硬化物の強度の増大、クラックの発生防止効果があり、セメントの改質効果を図ることができる。
更に、凍結溶解防止に効果が大きく、肌面が良好でコンクリート色が保持でき、流動性がよくなり、又レイタンスの防止にもなる。
【００１２】
セメント改質剤は自然界に存在する土である珪藻土を使用するため、製造コストも安価であり、廃棄に関しても特別考慮する必要はなく、廃棄物処置及び清掃に関する法規に基づき処置でき、環境に優しく安全である。
又、セメント改質剤を水溶性の袋に封入してあるため、添加時に袋を破らずにミキサーの中に投入することができ、粉塵の発生がなく、公衆衛生上も安全性の高いものとなる。
【発明を実施するための最良の形態】
【００１３】
以下、本発明の一実施の形態を具体的に説明する。
図１は、本発明セメント改質剤１を袋２に封入した状態を示す一部切り欠いた斜視図である。
本発明セメント改質剤は、焼成珪藻土を主原料とするものである。焼成珪藻土は多孔質で吸湿性を有し、この焼成珪藻土を微粉粒状態にしてセメントに混入することで、ブリーディングの減少と強度が増大し、クラックの発生が防止される。
このセメント改質剤が添加されるセメントとしては、例えば、ポルトランドセメント、高炉スラグセメント、フライアッシュセメント、アルミナセメント等がある。
又、本発明セメント改質剤は、トルマリン鉱石（電気石）粉末を混入すると水分子の微粒化を促進し、かつコンクリートの肌面も良好で、コンクリート色が保持できる。
【００１４】
又、このセメント改質剤にトルマリン鉱石（電気石）粉末に加え、アクリル酸樹脂ソーダ塩、ワックスエマルジョン、ポリビニールアルコール等を一種又は二種以上微量ずつ混入することで水分子の微粒化機能が増大する。
配合は、焼成珪藻土９７．４％、トルマリン（電気石）粉末２．５０％、アクリル酸樹脂ソーダ塩、ワックスエマルジョン、ポリビニールアルコール等を一種又は二種以上微量ずつ混入すると、最も好適なセメント改質剤となる。このセメント改質剤はＰＨ６〜７である。又、セメント改質剤の添加量は、セメントスラリー１ｍ3に対し、約２ｇ程度で充分である。
尚、セメント改質剤１は水溶性の袋２内に封入されている。袋２は水溶性の紙を使用した紙袋であるが、水溶性であれば紙に限定されるものではない。一袋重量は１０ｇであるが、これに限定されるものではない。
【００１５】
次に、本発明の最も好適なセメント改質剤について、より具体的に試験結果を示せば、試験場所は福井生コンクリート工業（株）、室温２０℃、コンクリート温度２２℃、配合２１ー１５ー２５で、試料の作成はレディーミクストコンクリートプラントより二台のアジテータ車にコンクリート１．５ｍ3（２１ー１５ー２５）ずつを搭載し、３０秒高速回転後、ベースコンクリートを試料採取し、経時変化の測定を行った。
上記と同様に改質剤を添加し、２０秒高速回転後、添加コンクリートを試料採取し、経時変化の測定を行った。
【００１６】
試験項目は、スランプ、空気量、圧縮強度、フローについて行った。この試験結果を以下の表に示す。セメント改質剤の添加はコンクリート１ｍ3に対し、セメント改質剤２ｇである。
【表１】
2005170730.tif 000003
スランプ、空気量、経時変化（試験日  平成１５年５月６日）
【００１７】
ブリーディング（７リットル容器）
ベースコンクリート  ３０ｃｃ（１００分で終了）
添加コンクリート    １５ｃｃ（１７２分で終了）
【００１８】
強度試験（表２の数値は三個の試料の測定結果の平均値である。）
【表２−１】
2005170730.tif 000004
強度結果  ７日
【表２−２】
2005170730.tif 000005
強度結果  ２８日
【００１９】
フローテーブル試験
試験日  平成１５年７月５日
コンクリートとモルタルの配合は１：３
無添加モルタルはフロー値が２１．８ｃｍから２１．６ｃｍになり、添加モルタルはフロー値が２３．ｃｍから２２．３ｃｍとなった。
【図面の簡単な説明】
【００２０】
【図１】本発明セメント改質剤を袋に入れた状態の一部切り欠いた斜視図である。
【符号の説明】
【００２１】
１  セメント改質剤
２  袋
【図１】
2005170730.tif 000006